КОМПОЗИЦИЯ ДЛЯ ПРИМЕНЕНИЯ В КАЧЕСТВЕ УПРОЧНЯЮЩЕГО БУМАГУ АГЕНТА

1. Способ повышения прочности бумажного продукта в сухом и/или влажном состоянии, включающий
добавление композиции, содержащей по меньшей мере один полимер с молекулярной массой более 500000 дальтон и агент, вызывающий деструкцию полимера, к суспензии целлюлозной массы, и
формование указанного бумажного продукта.
2. Способ по п. 1, отличающийся тем, что указанная композиция представляет собой сухую, предварительно приготовленную смесь полимера с молекулярной массой более 500000 дальтон и агента, вызывающего деструкцию полимера.
3. Способ по п. 1 или 2, отличающийся тем, что композицию добавляют в количестве до 2% масс. в расчете на массу сухого волокна в суспензии.
4. Способ по любому из пп. 1-3, отличающийся тем, что композицию добавляют при температуре суспензии целлюлозы, предпочтительно при температуре менее 45°С, более предпочтительно при температуре от 10 до 40°С, наиболее предпочтительно при температуре от 20 до 30°С.
5. Способ по любому из пп. 1-4, отличающийся тем, что полимер представляет собой анионный или катионный полимер.
6. Способ по п. 5, отличающийся тем, что полимер представляет собой полимер, содержащий акриламид, или полимер содержащий акриламид, выбранный из группы, состоящей из гомополимеров, сополимеров и терполимеров акриламида.
7. Способ по п. 6, отличающийся тем, что полимер выбран из группы, состоящей из полиакриламида; производных полиакриламида; гомополимеров, сополимеров и терполимеров метакриламида; полимеров диацетонового акриламида; полимеров N-метилолакриламида.
8. Способ по п. 7, отличающийся тем, что молярное соотношение акриловой кислоты и акриламида в полиакриламиде, содержащем акриламид и акриловую кислоту, составляет от 0,08 до 0,15, предпочтительно от 0,1 до 0,2.
9. Способ по любому из пп. 1-8, отличающийся тем, что композиция дополнительно содержит второй полимер, реакция которого на деструкцию в результате воздействия агента, вызывающего деструкцию полимера, отличается от реакции первого полимера.
10. Способ по любому из пп. 1-9, отличающийся тем, что агент, вызывающий деструкцию полимера, выбран из группы, состоящей из соединения, содержащего железо, пероксида, хлорита натрия, хлорида олова(II), перкарбоната и сульфата железа(II).
11. Способ по любому из пп. 1-10, отличающийся тем, что указанный способ дополнительно включает стадию регулирования молекулярной массы полимера в суспензии целлюлозной массы через объемную вязкость путем изменения количества агента, вызывающего деструкцию полимера.
12. Способ по любому из пп. 1-11, отличающийся тем, что количество агента, вызывающего деструкцию полимера, составляет менее 500 ppm, менее 300 ppm или менее 150 ppm в расчете на суспензию целлюлозной массы.
13. Композиция в виде сухой предварительно приготовленной смеси для повышения прочности бумажного продукта во влажном и/или сухом состоянии, содержащая
полиакриламид с молекулярной массой более 1000000 дальтон в виде сухого порошка; а также
агент, вызывающий деструкцию полимера, в виде сухого порошка.
14. Композиция по п. 13, отличающаяся тем, что агент, вызывающий деструкцию полимера, содержит сульфат железа(II).
15. Композиция по п. 13 или 14, отличающаяся тем, что количество полиакриламида составляет более 95% масс., предпочтительно 96-99% масс. и/или количество агента, вызывающего деструкцию полимера, составляет от 1 до 5% масс., предпочтительно 1-4% масс.
16. Композиция по любому из пп. 13-15, отличающаяся тем, что полиакриламид представляет собой сополимер, содержащий акриламид и акриловую кислоту, имеющий молярное соотношение акриловой кислоты и акриламида от 0,08 до 0,15 или от 0,1 до 0,2.
17. Композиция по любому из пп. 13-16, отличающаяся тем, что указанная композиция дополнительно содержит полимер, реакция которого на воздействие указанного агента, вызывающего деструкцию полимера, отличается от реакции указанного полиакриламида, и/или указанная композиция дополнительно содержит скрытый окислитель, способный окислять агент, вызывающий деструкцию полимера, при растворении в водном растворе.